【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
水不溶性脱泡剤、該水不溶性脱泡剤を酸性媒体内で可溶化することのできるアミン可溶化剤、および任意にセメント組成物用分散剤を含む、セメント組成物用の混和剤組成物。
【請求項２】
セメント材料、水不溶性脱泡剤、該水不溶性脱泡剤を可溶化することのできるアミン可溶化剤、および任意にセメント組成物用分散剤を含む、セメント組成物。
【請求項３】
セメント材料への添加前に、酸性媒体を、最初に水不溶性材料を可溶化することのできるアミン可溶化剤と、続いて水不溶性脱泡剤と、次いで任意に分散剤と混ぜ合わせることをさらに特徴とする、請求項１または２に記載の組成物。
【請求項４】
セメント組成物への添加前に、水不溶性脱泡剤、該水不溶脱泡剤を可溶化することのできるアミン可溶化剤、および任意にセメント組成物用分散剤を、組み合わせて酸性媒体と混ぜ合わせることをさらに特徴とする、請求項１または２に記載の組成物。
【請求項５】
アミン可溶化剤が合計で８個〜１００個の炭素を含む、請求項１または２に記載の組成物。
【請求項６】
アミン可溶化剤が、３０未満のエトキシレートユニットを含む、請求項１または２に記載の組成物。
【請求項７】
アミン可溶化剤が、１５未満のエトキシレートユニットを含む、請求項１または２に記載の組成物。
【請求項８】
アミン可溶化剤が、（モノ、ジ、またはトリ）アルキルアミン、（モノ、ジ、トリ、またはテトラ）アルキルエーテルアミン、アルコキシ化アミン、アルキルアミドアミン、アルキルイミダゾリン、アルキル（ジ、トリ、またはテトラ）アミン、アルキル（ジ、トリ、またはテトラ）エーテルアミン、アルコキシ化（ジまたはトリ）アミン、エトキシ化アルキルエーテルアミン、またはそれらの混合物の少なくとも１種である、請求項１または２に記載の組成物。
【請求項９】
（モノ、ジ、またはトリ）アルキルアミンが、ジココアルキルアミン、トリドデシルアミン、オレイルジメチルアミン、水素添加タロージメチルアミン、オレイルアミン、タローアミン、またはそれらの混合物の少なくとも１種である、請求項８に記載の組成物。
【請求項１０】
（モノ、ジ、トリ、またはテトラ）アルキルエーテルアミンが、デシルエーテルアミンもしくはテトラデシルエーテルアミン、またはその混合物の少なくとも１種である、請求項８に記載の組成物。
【請求項１１】
アルコキシ化アミンは、エトキシ化（２）ココアルキルアミン、プロポキシ化（２）タローアルキルアミン、ビス（２−ヒドロキシエチル）オレイルアミン、ビス（２−ヒドロキシエチル）オクタデシルアミン、ポリオキシエチレン（３−１５）タローアルキルアミン、ビス（２−ヒドロキシエチル）ココアルキルアミンもしくはN−オレイル−１，１−イミノビス−２−プロパノール、またはそれらの混合物の少なくとも１種である、請求項８に記載の組成物。
【請求項１２】
アルキルアミドアミンが、ラウラミドプロピルジメチルアミン、ステアラミドプロピルジメチルアミン、オレアミドプロピルジメチルアミン、またはその混合物の少なくとも１種である、請求項８に記載の組成物。
【請求項１３】
アルキルイミダゾリンが、１−（２−ヒドロキシエチル）−２−（ヘプタデセニル）イミダゾリン、オレイルヒドロキシエチルイミダゾリン、ココアルキルヒドロキシエチルイミダゾリン、またはそれらの混合物の少なくとも１種である、請求項８に記載の組成物。
【請求項１４】
アルキル（ジ、トリ、またはテトラ）アミンが、オレイルジアミン、タローペンタミン、タローテトラミン、タロートリアミン、Ｎ−オレイル−１，３−ジアミノプロパン、トリス（２−ヒドロキシエチル）−Ｎ−タローアルキル−１，３−ジアミノプロパン、またはそれらの混合物の少なくとも１種である、請求項８に記載の組成物。
【請求項１５】
アルキル（ジ、トリ、またはテトラ）エーテルアミンが、イソトリデシルオキシプロピル−１，３−ジアミノプロパン、テトラデシルオキシプロピル−１，３−ジアミノプロパンまたはそれらの混合物の少なくとも１種である、請求項８に記載の組成物。
【請求項１６】
アルコキシ化（ジまたはトリ）アミンが、エトキシ化（３）Ｎ−タロー−１，３−ジアミノプロパンである、請求項８に記載の組成物。
【請求項１７】
アミン可溶化剤が酸によって活性化されている、請求項１または２に記載の組成物。
【請求項１８】
アミン可溶化剤が、アルカリ性ｐＨにおいて非活性化される、請求項１７に記載の組成物。
【請求項１９】
空気連行剤をさらに含む、請求項１または２に記載の組成物。
【請求項２０】
凝結促進剤、凝結抑制剤、空気排出剤、発泡剤、防湿混和剤、ポンピング支援剤、殺真菌混和剤、殺虫混和剤、殺菌混和剤、アルカリ活性減力剤、結合混和剤、腐食防止剤、または顔料の少なくとも１種をさらに含む、請求項１または２に記載の組成物。
【請求項２１】
セメント材料への添加前に、アミン可溶化剤が、安定なミセル性溶液を形成するのに十分な量で存在する、請求項１または２に記載の組成物。
【請求項２２】
組成物が、乾燥固体の重量を基準として、０．０２％〜６０％のアミン可溶化剤、０．０２％〜３０％の不溶性脱泡剤、０〜６０％のセメント組成物用分散剤、および０〜２５％の酸を含む、請求項１に記載の組成物。
【請求項２３】
組成物が、乾燥固体の重量を基準として、０．２５％〜１０％の不溶性脱泡剤を含む、請求項２２に記載の組成物。
【請求項２４】
セメント材料の乾燥重量を基準として、アミン可溶化剤が０．０００１％〜０．２％の主活性成分量で存在し、不溶性脱泡剤が０．０００１％〜０．１％の主活性成分量で存在し、セメント組成物用分散剤が０〜２％の主活性成分量で存在し、酸が０〜２％の主活性成分量で存在する、請求項２に記載の組成物。
【請求項２５】
セメント組成物用分散剤が、セメント材料の乾燥重量を基準として、０．０５％〜０．５％の主活性成分量で存在する、請求項２４に記載の組成物。
【請求項２６】
水不溶性脱泡剤が、ミネラル油、植物油、脂肪酸エステル、エーテル化合物、ヒドロキシル官能性化合物、アルコール、リン酸エステル、シリコーン、ポリオキシアルキレン、プロピレンオキシド部分またはエチレンオキシド部分の少なくとも一方を含む重合体、炭化水素、またはアセチレン化合物の少なくとも１種である、請求項１または２に記載の組成物。
【請求項２７】
水不溶性脱泡剤が、ノニルフェノール、ポリプロピレンオキシド、リン酸トリイソブチル、灯油、液体パラフィン、動物油、植物油、ゴマ油、ヒマシ油、アルキレンオキシド、天然ワックス、線状または分枝状脂肪アルコール類およびそのアルコキシ化誘導体類、オクチルアルコール、ヘキサデシルアルコール、アセチレンアルコール、アセチレンアルコールアルコキシ化物類、グリコール類、ポリオキシアルキレングリコール、ポリオキシアルキレンアミド、アクリラートポリアミン、燐酸トリブチル、シリコーン油、シリコーンペースト、シリコーンエマルジョン、有機修飾ポリシロキサン、フルオロシリコーン油、およびポリオキシエチレンポリオキシプロピレン付加物類の少なくとも１種である、請求項１または２に記載の組成物。
【請求項２８】
セメントが、ポルトランドセメント、れんが用セメント、アルミナセメント、耐火セメント、マグネシアセメント、カルシウムスルホアルミネートセメント、油井セメント、およびそれらの混合物からなる群から選択される、請求項２に記載の組成物。
【請求項２９】
ポゾラン、仮焼クレー、または骨材の少なくとも１種である、セメント混和剤または添加剤をさらに含む、請求項２に記載の組成物。
【請求項３０】
骨材が、シリカ、水晶、破砕丸大理石、ガラス球、花崗岩、石灰石、方解石、長石、沖積砂類、および砂の少なくとも１種である、請求項２９に記載のセメント組成物。
【請求項３１】
ポゾランが、天然ポゾラン、フライアッシュ、シリカヒューム、仮焼クレー、および高炉スラグの少なくとも１種である、請求項２９に記載のセメント組成物。
【請求項３２】
セメント組成物用分散剤が、以下に示す群から選択される、少なくとも１種のポリカルボキシレート高性能減水分散剤である請求項１または２に記載の組成物：
ａ）式（Ｉ）の分散剤：
【化１】
2006511418.tif 000001
式（Ｉ）において、
Ｘは、水素、アルカリ金属イオン、アルカリ土類金属イオン、アンモニウムイオン、またはアミンの少なくとも１種、
Ｒは、Ｃ１〜Ｃ６のアルキル（アルキレン）エーテルもしくはその混合物、またはＣ１〜Ｃ６のアルキル（アルキレン）イミンもしくはその混合物の少なくとも１種、
Ｑは、酸素、ＮＨ、または硫黄の少なくとも１種、
ｐは、線状側鎖または分枝状側鎖の少なくとも１種を結果として生ずる、１〜３００の数、
Ｒ１は、水素、Ｃ１〜Ｃ２０の炭化水素、あるいは−ＯＨ、−ＣＯＯＨ、−ＣＯＯＨのエステルもしくはアミド誘導体、スルホン酸、スルホン酸のエステルもしくはアミド誘導体、アミン、またはエポキシの少なくとも１種を含む官能化炭化水素の少なくとも１種、
Ｙは、水素、アルカリ金属イオン、アルカリ土類金属イオン、アンモニウムイオン、アミン、疎水性炭化水素または脱泡剤として機能するポリアルキレンオキシド部分の少なくとも１種、
ｍ、ｍ’、ｍ’’、ｎ、ｎ’、およびｎ’’は、それぞれ独立に０または１〜２０の間の整数、
Ｚは、ｉ）少なくとも１種のアミンおよび１種の酸基、ｉｉ）二無水物、ジアルデヒド、および二酸塩化物からなる群から選択される、バックボーンに組み入れることのできる２つの官能基、またはｉｉｉ）イミド残基の少なくとも１つを含む部分であり、そして
ａ、ｂ、ｃおよびｄは、各ユニットのモル割合を反映し、ａ、ｂ、ｃ、およびｄの合計は１に等しく、ａ、ｂ、ｃ、およびｄはそれぞれ０以上で１未満の値であり、ａ、ｂ、ｃ、およびｄの少なくとも２つは０よりも大きい；
ｂ）式（ＩＩ）の分散剤：
【化２】
2006511418.tif 000002
式（ＩＩ）において、
Ａは、ＣＯＯＭであるか、または任意に「ｙ」構造において、Ａ基の代わりに、Ａ基が結合して無水物を形成する炭素原子の間に、酸無水物基（−ＣＯ−Ｏ−ＣＯ）が形成されており、
ＢはＣＯＯＭ、
Ｍは、水素、遷移金属陽イオン、疎水性ポリアルキレングリコールもしくはポリシロキサンの残基、アルカリ金属イオン、アルカリ土類金属イオン、鉄イオン、アルミニウムイオン、（アルカノール）アンモニウムイオン、または（アルキル）アンモニウムイオン、
Ｒは、Ｃ２−６アルキレン根基、
Ｒ１は、Ｃ１−２０アルキル基、Ｃ６−９シクロアルキル基、またはフェニル基、
ｘ、ｙ、およびｚは、０．０１〜１００までの数、
ｍは、１〜１００の数、そして
ｎは、１０〜１００の間の数である；
ｃ）次のものからなる共重合体の形態を有する、少なくとも１種の重合体またはその塩を含む分散剤： 
ｉ）式ＲＯ（ＡＯ）ｍＨの化合物を含む、無水マレイン酸半エステルであって、ここでＲはＣ１−Ｃ２０アルキル基であり、ＡはＣ２−４アルキレン基、そしてｍは２〜１６の整数、および
ｉｉ）式ＣＨ２＝ＣＨＣＨ２−（ＯＡ）ｎＯＲを有する単量体であって、ｎは１〜９０の整数、ＲはＣ１−２０アルキル基である；
ｄ）以下の単量体（ａ）、（ｂ）、および（ｃ）の合計が１００重量％であることを条件として、それらを共重合化して得られる分散剤：
（ａ）次の一般式（１）、
【化３】
2006511418.tif 000003
で表わされる、５〜９８重量％の（アルコキシ）ポリアルキレングリコールモノアクリル（メタクリル）エステル単量体：
ここで、Ｒ１は、水素原子またはメチル基を表わし、Ｒ２Ｏは、２種以上の混合物をブロックの形態またはランダム形態のいずれかで添加できる条件で、２〜４個の炭素原子のオキシアルキレン基の１種または２種以上の混合物を表わし、Ｒ３は、水素原子または１〜５個の炭素原子のアルキル基を表わし、ｍは、１〜１００の範囲の整数である、オキシアルキレン基の平均追加モル数を示す値である、
（ｂ）上記の一般式（２）で表わされる９５〜２重量％の（メタクリル）アクリル酸単量体：ここでＲ４およびＲ５はそれぞれ独立に水素原子またはメチル基であり、Ｍ１は、水素原子、一価金属原子、二価金属原子、アンモニウム基、または有機アミン基を表わす、および
（ｃ）これらの単量体と共重合化可能な、０〜５０重量％のその他の単量体である；
ｅ）オリゴアルキレングリコール類、ポリアルコール類、ポリオキシアルキレンアミン類、およびポリアルキレングリコール類からなる群から選択される少なくとも１種から誘導される側鎖を有する、ポリカルボン酸またはその塩であるグラフト重合体；
ｆ）以下に示す、成分Ａ、任意に成分Ｂ、および成分Ｃの反応生成物：
各成分Ａは、独立して非重合性多官能部分、またはセメント粒子上に吸着する、一官能性部分または多官能性部分の組合せであり、リン酸塩類、ホスホン酸塩類、ホスフィン酸塩類、次亜リン酸塩類、硫酸塩類、スルホン酸塩類、スルフィン酸塩類、アルキルトリアルコキシシラン類、アルキルトリアシルオキシシラン類、アルキルトリアリールオキシシラン類、ほう酸塩類、ボロネート類、ボロキシン類、ホスホラミド類、アミン類、アミド類、第四アンモニウム基類、カルボン酸類、カルボン酸エステル類、アルコール類、炭水化物類、糖のリン酸エステル類、糖のホウ酸エステル類、糖の硫酸エステル類、前記任意の部分の塩およびその混合物からなる群から選択される第１の成分から誘導される少なくとも１つの残基を含む、
成分Ｂは、任意選択の部分であり、それが存在する場合には、各成分Ｂは独立に、成分Ａ部分と成分Ｃ部分との間に配置される、非重合性部分であり、線状飽和炭化水素類、線状非飽和炭化水素類、飽和分枝状炭化水素類、非飽和分枝状炭化水素類、脂環式炭化水素類、複素環式炭化水素類、アリール、リン酸エステル、窒素含有化合物類、およびそれらの混合物からなる群から選択される第２の成分から誘導される、
成分Ｃは、セメント粒子に対して実質的に非吸着性である、線状または分枝状の水溶性、非イオン性重合体である、少なくとも１つの部分であって、ポリ（オキシアルキレングリコール）、ポリ（オキシアルキレンアミン）、ポリ（オキシアルキレンジアミン）、モノアルコキシポリ（オキシアルキレンアミン）、モノアリールオキシポリ（オキシアルキレンアミン）、モノアルコキシポリ（オキシアルキレングリコール）、モノアリールオキシポリ（オキシアルキレングリコール）、ポリ（ビニルピロリドン）、ポリ（メチルビニルエーテル）、ポリ（エチレンイミン）、ポリ（アクリルアミド）、ポリオキサゾール類、およびそれらの混合物から選択される；
ｇ）式（ＩＩＩ）の分散剤：
【化４】
2006511418.tif 000004
式（ＩＩＩ）において、
Ｄ＝構造ｄ１、構造ｄ２、およびそれらの混合物からなる群から選択される成分、
Ｘ＝Ｈ、ＣＨ３、Ｃ２〜Ｃ６アルキル、フェニル、ｐ−メチルフェニル、またはスルホン化フェニル、
Ｙ＝Ｈまたは−ＣＯＯＭ、
Ｒ＝ＨまたはＣＨ３、
Ｚ＝Ｈ、−ＳＯ３Ｍ、−ＰＯ３Ｍ、−ＣＯＯＭ、−Ｏ（ＣＨ２）ｎＯＲ３ただしｎ＝２〜６、ＣＯＯＲ３、もしくは−（ＣＨ２）ｎＯＲ３ただしｎ＝０〜６、ＣＯＮＨＲ３、−ＣＯＮＨＣ（ＣＨ３）２ＣＨ２ＳＯ３Ｍ、−ＣＯＯ（ＣＨＲ４）ｎＯＨただしｎ＝２〜６、または−Ｏ（ＣＨ２）ｎＯＲ４ただしｎ＝２〜６、
Ｒ１、Ｒ２、Ｒ３、Ｒ５はそれぞれ独立に、オキシエチレンユニットとオキシプロピレンユニットとの−（ＣＨＲＣＨ２Ｏ）ｍＲ４ランダム共重合体であり、ここでｍ＝１０〜５００、ランダム共重合体内でのオキシエチレンの量は６０％〜１００％であり、ランダム共重合体内のオキシプロピレンの量は０％〜４０％であり、
Ｒ４＝Ｈ、メチル、Ｃ２〜Ｃ６のアルキル、またはＣ６〜Ｃ１０のアリール、
Ｍ＝Ｈ、アルカリ金属、アルカリ土類金属、アンモニウム、アミン、トリエタノールアミン、メチル、またはＣ２〜Ｃ６のアルキル、
ａ＝０〜０．８、
ｂ＝０．２〜１．０、
ｃ＝０〜０．５、
ｄ＝０〜０．５、そして
ａ、ｂ、ｃ、およびｄは、各ユニットのモル分率を表わし、ａ、ｂ、ｃ、およびｄの合計は１．０である；
ｈ）式（ＩＶ）の分散剤：
【化５】
2006511418.tif 000005
式（ＩＶ）において、
「ｂ」構造は、カルボン酸単量体、エチレン不飽和単量体、または無水マレイン酸の内の１つであり、酸無水物基（−ＣＯ−Ｏ−ＣＯ−）は、Ｙ基およびＺ基がそれぞれ結合されている炭素原子間に、Ｙ基およびＺ基の代わりに形成され、「ｂ」構造は、ペンダントエステル結合を有する少なくとも１つの部分およびペンダントアミドリンクを有する少なくとも１つの部分を含まなくてはならない、
Ｘ＝Ｈ、ＣＨ３、Ｃ２〜Ｃ６のアルキル、フェニル、ｐ−メチルフェニル、ｐ−エチルフェニル、カルボキシル化フェニル、またはスルホン化フェニル、
Ｙ＝Ｈ、−ＣＯＯＭ、−ＣＯＯＨ、またはＷ、
Ｗ＝式Ｒ５Ｏ−（ＣＨ２ＣＨ２Ｏ）ｓ−（ＣＨ２Ｃ（ＣＨ３）ＨＯ）ｔ−（ＣＨ２ＣＨ２Ｏ）ｕで表わされる疎水性脱泡剤であり、ここでｓ、ｔ、およびｕは、ｔ＞（ｓ＋ｕ）という条件付で０〜２００の間の整数であり、疎水性脱泡剤の合計量は、ポリカルボキシレート分散剤の１０重量％未満の量であり、
Ｚ＝Ｈ、−ＣＯＯＭ、−Ｏ（ＣＨ２）ｎＯＲ３ただしｎ＝２〜６、−ＣＯＯＲ３、−（ＣＨ２）ｎＯＲ３ただしｎ＝０〜６、または−ＣＯＮＨＲ３、
Ｒ１＝Ｈ、またはＣＨ３、
Ｒ２、Ｒ３は、それぞれ独立に、一般式−（ＣＨ（Ｒ１）ＣＨ２Ｏ）ｍＲ４の、オキシエチレンユニットとオキシプロピレンユニットのランダム共重合体であり、ここでｍ＝１０〜５００、ランダム共重合体内のオキシエチレンの量は６０％〜１００％、ランダム共重合体内のオキシプロピレンの量は０％〜４０％であり、
Ｒ４＝Ｈ、メチル、またはＣ２〜Ｃ８アルキル、
Ｒ５＝Ｃ１〜Ｃ１８アルキルまたはＣ６〜Ｃ１８アルキルアリール、
Ｍ＝アルカリ金属、アルカリ土類金属、アンモニア、アミン、モノエタノールアミン、ジエタノールアミン、トリエタノールアミン、モルホリン、イミダゾール、
ａ＝０．０１〜０．８、
ｂ＝０．２〜０．９９、
ｃ＝０〜０．５、そして
ａ、ｂ、ｃは各ユニットのモル分率を表わし、ａ、ｂ、およびｃの合計は１である；
ｉ）以下の単量体ユニットおよび単量体ユニット数を有する遊離酸または塩の形態の、以下の式（Ｖ）に対応するランダム共重合体：
【化６】
2006511418.tif 000006
ここで、Ａは、以下の部分（ｉ）または部分（ｉｉ）から選択され、
（ｉ）は−ＣＲ１Ｒ２−ＣＲ３Ｒ４−、（ｉｉ）は、
【化７】
2006511418.tif 000007
ここで、Ｒ１およびＲ３は、置換ベンゼン、Ｃ１−８アルキル、Ｃ２−８アルケニル、Ｃ２−８アルキルカルボニル、Ｃ１−８アルコキシ、カルボキシル、水素、および環から選択され、Ｒ２およびＲ４は、水素、Ｃ１−４アルキルからなる群から選択され、Ｒ１およびＲ３は、Ｒ２および／またはＲ４がＣ１−４アルキルの場合に、Ｒ２および／またはＲ４と一緒に環を形成することができる、
Ｒ７、Ｒ８、Ｒ９、およびＲ１０は、水素、Ｃ１−６アルキル、およびＣ２−８炭化水素鎖からなる群から個別に選択され、Ｒ１およびＲ３は、Ｒ７および／またはＲ８、Ｒ９、およびＲ１０と一緒に、それらが結合する炭素原子を接合してＣ２−８炭化水素鎖を形成し、炭化水素鎖は、任意に少なくとも１つの陰イオン基を有し、少なくとも１つの陰イオン基は任意にスルホン基であり、
Ａが（ｉｉ）であり、かつＭが疎水性ポリアルキレングリコールであるときに、Ｍは基−（Ｒ５Ｏ）ｍＲ６と異ならなくてはならないことを条件として、Ｍは、水素、および疎水性ポリアルキレングリコールまたはポリシロキサンの残基とからなる群から選択され、
Ｒ５は、Ｃ２−８アルキレン根基であり、
Ｒ６は、Ｃ１−２０アルキル、Ｃ６−９シクロアルキルおよびフェニルからなる群から選択され、
ｌ、ｘ、およびｚは１〜１００までの数、
ｙは０〜１００、
ｍは２〜１０００、
ｘ：（ｙ＋ｚ）の比は１：１０〜１０：１の間であり、ｙ：ｚの比は、５：１〜１：１００の間である；
ｊ）以下を含む、オキシアルキレングリコール−アルケニルエーテルと不飽和ジカルボン酸との共重合体：
ｉ）０〜９０モル％の、式３ａまたは３ｂの少なくとも１種の成分：
【化８】
2006511418.tif 000008
ここで、Ｍは、水素原子、一価もしくは二価の金属陽イオン、アンモニウムイオンまたは有機アミン残基であり、ａは１、またはＭが二価金属陽イオンのときにはａは１／２であり、
Ｘは−ＯＭａ、
−Ｏ−（ＣｍＨ２ｍＯ）ｎ−Ｒ１ただしＲ１は水素原子、１〜２０の炭素原子を含む脂肪族炭化水素根基、５〜８の炭素原子を含む脂環式炭化水素根基または任意にヒドロキシル、カルボキシル、Ｃ１−１４アルキル、または６〜１４の炭素原子を含むスルホン基置換アリール根基であり、ｍは２〜４、そしてｎは０〜１００、
−ＮＨＲ２、−Ｎ（Ｒ２）２またはその混合物であり、ここでＲ２＝Ｒ１または−ＣＯ−ＮＨ２であり；
Ｙは酸素原子または−ＮＲ２である；
ｉｉ）１〜８９モル％の一般式４の成分：
【化９】
2006511418.tif 000009
式中、Ｒ３は水素原子または１〜５の炭素原子を含む脂肪族炭化水素根基であり、ｐは０〜３、Ｒ１は水素、１〜２０の炭素原子を含む脂肪族炭化水素根基、５〜８の炭素原子を含む脂環式炭化水素根基、または任意にヒドロキシル、カルボキシル、Ｃ１−１４アルキル、または６〜１４の炭素原子を含むスルホン基置換アリール根基であり、ｍは２〜４、そしてｎは０〜１００である、および
ｉｉｉ）０．１〜１０モル％の、式５ａまたは５ｂの少なくとも１つの成分：
【化１０】
2006511418.tif 000010
式中、Ｓは水素原子または−ＣＯＯＭａもしくは−ＣＯＯＲ５、Ｔは−ＣＯＯＲ５、−Ｗ−Ｒ７、−ＣＯ−［−ＮＨ−（ＣＨ２）３）−］ｓ−Ｗ−Ｒ７、−ＣＯ−Ｏ−（ＣＨ２）ｚ−Ｗ−Ｒ７、一般式：
【化１１】
2006511418.tif 000011
の根基、または−（ＣＨ２）ｚ−Ｖ−（ＣＨ２）ｚ−ＣＨ＝ＣＨ−Ｒ１、あるいはＳが−ＣＯＯＲ５もしくは−ＣＯＯＭａのとき、Ｕ１が−ＣＯ−ＮＨＭ−、−Ｏ−または−ＣＨ２Ｏ、Ｕ２が−ＮＨ−ＣＯ−、−Ｏ−または−ＯＣＨ２、Ｖが−Ｏ−ＣＯ−Ｃ６Ｈ４−ＣＯ−Ｏ−またはＷ、そしてＷが、
【化１２】
2006511418.tif 000012
であり、
Ｒ４は水素原子またはメチル根基、Ｒ５は３〜２０の炭素原子を含む脂肪族炭化水素根基、５〜８の炭素原子を含む脂環式炭化水素根基、または６〜１４の炭素原子を含むアリール根基であり、Ｒ６＝Ｒ１または
【化１３】
2006511418.tif 000013
であり、
Ｒ７＝Ｒ１または
【化１４】
2006511418.tif 000014
であり、
ｒは２〜１００、ｓは１または２、ｘは１〜１５０、ｙは０〜１５そしてｚは０〜４である；
ｉｖ）０〜９０モル％の、式６ａ、６ｂ、または６ｃの少なくとも１つの成分：
【化１５】
2006511418.tif 000015
ここで、Ｍは水素原子、一価または二価金属陽イオン、アンモニウムイオン、または有機アミン残基であり、ａは１、またはＭが二価金属陽イオンのときには、ａは１／２；
ここでＸは、−ＯＭａ、
−Ｏ−（ＣｍＨ２ｍＯ）ｎ−Ｒ１ただしＲ１は水素原子、１〜２０の炭素原子を含む脂肪族炭化水素根基、５〜８の炭素原子を含む脂環式炭化水素根基または任意にヒドロキシル、カルボキシル、Ｃ１−１４アルキル、または６〜１４の炭素原子を含むスルホン基置換アリール根基であり、ｍは２〜４、そしてｎは０〜１００である、
−ＮＨ−（ＣｍＨ２ｍＯ）ｎ−Ｒ１、
−ＮＨＲ２、−Ｎ（Ｒ２）２またはその混合物であり、ここでＲ２＝Ｒ１または−ＣＯ−ＮＨ２である、そして
ここでＹは酸素原子または−ＮＲ２である；
ｋ）以下を含む、ジカルボン酸誘導体とオキシアルキレングリコールエーテルとの共重合体：
ｉ）１〜９０モル％の、式７ａおよび式７ｂの構造ユニットからなる群から選択される、少なくとも１種：
【化１６】
2006511418.tif 000016
ここで、ＭはＨ、一価金属陽イオン、二価金属陽イオン、アンモニウムイオン、または有機アミン、
ａは、Ｍが二価金属陽イオンのときには１／２、またはＭが一価金属陽イオンのときには１であり、
ここでＲ１は、−ＯＭａ、または
−Ｏ−（ＣｍＨ２ｍＯ）ｎ−Ｒ２ただしＲ２は水素原子、Ｃ１―２０脂肪族炭化水素根基、Ｃ５−８脂環式炭化水素根基または任意に［−ＣＯＯＭａ、−（ＳＯ３）Ｍａ、および−（ＰＯ３）Ｍａ２］からなる群から選択される少なくとも１種によって置換されているＣ６−１４アリールである、
ｍは２〜４、
ｎは０〜２００であり、
ｉｉ）０．５〜８０モル％の、式８の構造ユニット：
【化１７】
2006511418.tif 000017
ここで、Ｒ３はＨまたはＣ１−５脂肪族炭化水素、
ｐは０〜３、
Ｒ２は、Ｈ、Ｃ１−２０脂肪族炭化水素、Ｃ５−８脂環式炭化水素、または［−ＣＯＯＭａ、（ＳＯ３）Ｍａ、および−（ＰＯ３）Ｍａ２］からなる群から選択される少なくとも１種によって置換されている、Ｃ６−１４アリールであり、
ｍは２〜４、
ｎは１〜２００；
ｉｉｉ）０．５〜８０モル％の、式９ａおよび式９ｂからなる群から選択される構造ユニット：
【化１８】
2006511418.tif 000018
ここで、Ｒ４はＨ、任意に少なくとも１種のヒドロキシル基で置換されているＣ１−２０脂肪族炭化水素、−（ＣｍＨ２ｍＯ）ｎ−Ｒ２、−ＣＯ−ＮＨ−Ｒ２、Ｃ５−８脂環式炭化水素、または任意に［−ＣＯＯＭａ、−（ＳＯ３）Ｍａ、および−（ＰＯ３）Ｍａ２］からなる群から選択される少なくとも１つのメンバーによって置換されたＣ５−８アリールであり；
ＭはＨ、一価金属陽イオン、二価金属陽イオン、アンモニウムイオンまたは有機アミン；
ａは、Ｍが二価金属陽イオンのときには１／２、Ｍが一価金属陽イオンのときには１であり、
Ｒ２はＨ、Ｃ１−２０脂肪族炭化水素、Ｃ５−８脂環式炭化水素、または任意に［−ＣＯＯＭａ、−（ＳＯ３）Ｍａ、および−（ＰＯ３）Ｍａ２］からなる群から選択される少なくとも１種で置換されている、Ｃ６−１４アリールであり、
ｍは２〜４、
ｎは１〜２００である；
ｉｖ）１〜９０モル％の、式１０の構造ユニット：
【化１９】
2006511418.tif 000019
式中、Ｒ５はメチル基、またはメチレン基であり、Ｒ５は、Ｒ７と共に、１個または２個以上の５〜８員環を形成し、
Ｒ６はＨ、メチル、またはエチル、
Ｒ７は、Ｈ、Ｃ１−２０脂肪族炭化水素、任意に［−ＣＯＯＭａ、−（ＳＯ３）Ｍａ、および−（ＰＯ３）Ｍａ２］からなる群から選択される少なくとも１種で置換されているＣ６−１４アリール、Ｃ５−８脂環式炭化水素、−ＯＣＯＲ４、−ＯＲ４、または−ＣＯＯＲ４であり、Ｒ４はＨ、任意に少なくとも１つの−ＯＨで置換されているＣ１−２０脂肪族炭化水素、−（ＣｍＨ２ｍＯ）ｎ−Ｒ２、−ＣＯ−ＮＨ−Ｒ２、Ｃ５−８脂環式炭化水素、または任意に［−ＣＯＯＭａ、−（ＳＯ３）Ｍａ、−（ＰＯ３）Ｍａ２］からなる群から選択される１種で置換されているＣ６−１４アリール残基である。
【請求項３３】
セメント材料を含有する請求項３２の組成物を水と混合することを含む、セメント組成物の製造方法。
【請求項３４】
セメント材料、水、水不溶性脱泡剤、該水不溶性脱泡剤を可溶化することのできるアミン可溶化剤、および任意にセメント組成物用分散剤を混合することを含む、セメント組成物の製造方法。
【請求項３５】
アミン可溶化剤が酸によって活性化される、請求項３３または３４に記載の方法。
【請求項３６】
アミン可溶化剤をアルカリ性ｐＨにおいて非活性化することをさらに含む、請求項３５に記載の方法。
【請求項３７】
アミン可溶化剤が、合計で８個〜３０個の炭素を含む、請求項３３または３４に記載の方法。
【請求項３８】
アミン可溶化剤が、３０未満のエトキシレートユニットを含む、請求項３３または３４に記載の方法。
【請求項３９】
アミン可溶化剤が、１５未満のエトキシレートユニットを含む、請求項３３または３４に記載の方法。
【請求項４０】
セメント材料の乾燥重量を基準として、アミン可溶化剤が０．０００１％〜０．２％の主活性成分量で存在し、不溶性脱泡剤が０．０００１％〜０．１％の主活性成分量で存在し、セメント組成物用分散剤が０〜２％の主活性成分量で存在し、酸が０〜２％の主活性成分量で存在する、請求項３３または３４に記載の方法。
【請求項４１】
セメント組成物用分散剤が、セメント材料の乾燥重量を基準として、０．０５％〜０．５％主活性成分の量で存在する、請求項４０に記載の方法。
【請求項４２】
セメント材料への添加前に、酸性媒体を、最初に水不溶性材料を可溶化することのできるアミン可溶化剤と、続いて水不溶性脱泡剤と、次いで任意に分散剤と混ぜ合わせることをさらに特徴とする、請求項３３または３４に記載の方法。
【請求項４３】
セメント組成物への添加前に、水不溶性脱泡剤、該水不溶脱泡剤を可溶化することのできるアミン可溶化剤、および任意にセメント組成物用分散剤を、組み合わせて酸性媒体と混ぜ合わせることをさらに特徴とする、請求項３３または３４に記載の方法。
【請求項４４】
アミン可溶化剤が、（モノ、ジ、またはトリ）アルキルアミン、（モノ、ジ、トリ、またはテトラ）アルキルエーテルアミン、アルコキシ化アミン、アルキルアミドアミン、アルキルイミダゾリン、アルキル（ジ、トリ、またはテトラ）アミン、アルキル（ジ、トリ、またはテトラ）エーテルアミン、アルコキシ化（ジまたはトリ）アミン、エトキシ化アルキルエーテルアミン、またはそれらの混合物の少なくとも１種である、請求項３３または３４に記載の方法。
【請求項４５】
（モノ、ジ、またはトリ）アルキルアミンが、ジココアルキルアミン、トリドデシルアミン、オレイルジメチルアミン、水素添加タロージメチルアミン、オレイルアミン、タローアミン、またはそれらの混合物の少なくとも１種である、請求項４４に記載の方法。
【請求項４６】
（モノ、ジ、トリ、またはテトラ）アルキルエーテルアミンが、デシルエーテルアミンもしくはテトラデシルエーテルアミン、またはその混合物の少なくとも１種である、請求項４４に記載の方法。
【請求項４７】
アルコキシ化アミンが、エトキシ化（２）ココアルキルアミン、プロポキシ化（２）タローアルキルアミン、ビス（２−ヒドロキシエチル）オレイルアミン、ビス（２−ヒドロキシエチル）オクタデシルアミン、ポリオキシエチレン（３−１５）タローアルキルアミン、ビス（２−ヒドロキシエチル）ココアルキルアミンもしくはＮ−オレイル−１，１−イミノビス−２−プロパノール、またはそれらの混合物の少なくとも１種である、請求項４４に記載の方法。
【請求項４８】
アルキルアミドアミンが、ラウラミドプロピルジメチルアミン、ステアラミドプロピルジメチルアミン、オレアミドプロピルジメチルアミン、またはその混合物の少なくとも１種である、請求項４４に記載の方法。
【請求項４９】
アルキルイミダゾリンが、１−（２−ヒドロキシエチル）−２−（ヘプタデセニル）イミダゾリン、オレイルヒドロキシエチルイミダゾリン、ココアルキルヒドロキシエチルイミダゾリン、またはそれらの混合物の少なくとも１種である、請求項４４に記載の方法。
【請求項５０】
アルキル（ジ、トリ、またはテトラ）アミンが、オレイルジアミン、タローペンタミン、タローテトラミン、タロートリアミン、Ｎ−オレイル−１，３−ジアミノプロパン、トリス（２−ヒドロキシエチル）−Ｎ−タローアルキル−１，３−ジアミノプロパン、またはそれらの混合物の少なくとも１種である、請求項４４に記載の方法。
【請求項５１】
アルキル（ジ、トリ、またはテトラ）エーテルアミンが、イソトリデシルオキシプロピル−１，３−ジアミノプロパン、テトラデシルオキシプロピル−１，３−ジアミノプロパンまたはそれらの混合物の少なくとも１種である、請求項４４に記載の方法。
【請求項５２】
アルコキシ化（ジまたはトリ）アミンが、エトキシ化（３）Ｎ−タロー−１，３−ジアミノプロパンである、請求項４４に記載の方法。
【請求項５３】
水不溶性脱泡剤が、ミネラル油、植物油、脂肪酸エステル、エーテル化合物、ヒドロキシル官能性化合物、アルコール、リン酸エステル、シリコーン、ポリオキシアルキレン、プロピレンオキシド部分またはエチレンオキシド部分の少なくとも一方を含む重合体、炭化水素、またはアセチレン化合物の少なくとも１種である、請求項３３または３４に記載の方法。
【請求項５４】
水不溶性脱泡剤が、ノニルフェノール、ポリプロピレンオキシド、リン酸トリイソブチル、灯油、液体パラフィン、動物油、植物油、ゴマ油、ヒマシ油、アルキレンオキシド、天然ワックス、線状または分枝状脂肪アルコール類およびそのアルコキシ化誘導体類、オクチルアルコール、ヘキサデシルアルコール、アセチレンアルコール、アセチレンアルコールアルコキシ化物類、グリコール類、ポリオキシアルキレングリコール、ポリオキシアルキレンアミド、アクリラートポリアミン、燐酸トリブチル、シリコーン油、シリコーンペースト、シリコーンエマルジョン、有機修飾ポリシロキサン、フルオロシリコーン油、およびポリオキシエチレンポリオキシプロピレン付加物類の少なくとも１種である、請求項３３または３４に記載の方法。
【請求項５５】
セメントが、ポルトランドセメント、れんが用セメント、アルミナセメント、耐火セメント、マグネシアセメント、カルシウムスルホアルミネートセメント、油井セメント、およびそれらの混合物からなる群から選択される、請求項３３または３４に記載の方法。
【請求項５６】
セメント混和剤または添加剤をセメント組成物中に混合することをさらに含み、前記セメント混和剤または添加剤が、凝結促進剤、凝結抑制剤、空気排出剤、発泡剤、防湿混和剤、ポンピング支援剤、殺真菌混和剤、殺虫混和剤、殺菌混和剤、アルカリ活性減力剤、結合混和剤、腐食防止剤、ポゾラン類、クレー、顔料、または骨材の少なくとも１種である、請求項３３または３４に記載の方法。
【請求項５７】
骨材が、シリカ、水晶、破砕丸大理石、ガラス球、花崗岩、石灰石、方解石、長石、沖積砂類、および砂の少なくとも１種である、請求項５６に記載の方法。
【請求項５８】
ポゾランが、天然ポゾラン、フライアッシュ、シリカヒューム、仮焼クレー、および高炉スラグの少なくとも１種である、請求項５６に記載の方法。
【請求項５９】
セメント材料の添加の前に、アミン可溶化剤が、安定なミセル性溶液を形成するのに十分な量で存在する、請求項３３または３４に記載の方法。
【請求項６０】
水不溶性脱泡剤、該水不溶性脱泡剤を可溶化することのできるアミン可溶化剤、および任意にセメント組成物用分散剤を、単一溶液としてセメント材料に添加する、請求項３３または３４に記載の方法。
【手続補正２】
【補正対象書類名】明細書
【補正対象項目名】００２１
【補正方法】変更
【補正の内容】
【００２１】
ｅ）オリゴアルキレングリコール類、ポリアルコール類、ポリオキシアルキレンアミン類、およびポリアルキレングリコール類からなる群から選択される少なくとも１種から誘導される側鎖を有する、ポリカルボン酸またはその塩であるグラフト重合体；
ｆ）以下に示す、成分Ａ、任意選択で成分Ｂ、および成分Ｃの反応生成物：
各成分Ａは、独立して非重合性多官能部分、またはセメント粒子上に吸着する、一官能性部分または多官能性部分の組合せであり、リン酸塩類、ホスホン酸塩類、ホスフィン酸塩類、次亜リン酸塩類、硫酸塩類、スルホン酸塩類、スルフィン酸塩類、アルキルトリアルコキシシラン類、アルキルトリアシルオキシシラン類、アルキルトリアリールオキシシラン類、ほう酸塩類、ボロネート類、ボロキシン類（boroxines）、ホスホラミド類（phosphoramides）、アミン類、アミド類、第四アンモニウム基類、カルボン酸類、カルボン酸エステル類、アルコール類、炭水化物類、糖のリン酸エステル類、糖のホウ酸エステル類、糖の硫酸エステル類、前記任意の部分の塩およびその混合物からなる群から選択される第１の成分から誘導される少なくとも１つの残基を含む、
【手続補正３】
【補正対象書類名】明細書
【補正対象項目名】００２２
【補正方法】変更
【補正の内容】
【００２２】
成分Ｂは、任意選択の部分であり、それが存在する場合には、各成分Ｂは独立に、成分Ａ部分と成分Ｃ部分との間に配置される、非重合性部分であり、線状飽和炭化水素類、線状非飽和炭化水素類、飽和分枝状炭化水素類、非飽和分枝状炭化水素類、脂環式炭化水素類、複素環式炭化水素類、アリール、リン酸エステル、窒素含有化合物類、およびそれらの混合物からなる群から選択される第２の成分から誘導される、
【手続補正４】
【補正対象書類名】明細書
【補正対象項目名】００２３
【補正方法】変更
【補正の内容】
【００２３】
成分Ｃは、セメント粒子に対して実質的に非吸着性である、線状または分枝状の水溶性、非イオン性重合体である、少なくとも１つの部分であって、ポリ（オキシアルキレングリコール）、ポリ（オキシアルキレンアミン）、ポリ（オキシアルキレンジアミン）、モノアルコキシポリ（オキシアルキレンアミン）、モノアリールオキシポリ（オキシアルキレンアミン）、モノアルコキシポリ（オキシアルキレングリコール）、モノアリールオキシポリ（オキシアルキレングリコール）、ポリ（ビニルピロリドン）、ポリ（メチルビニルエーテル）、ポリ（エチレンイミン）、ポリ（アクリルアミド）、ポリオキサゾール類、およびそれらの混合物から選択される；
【手続補正５】
【補正対象書類名】明細書
【補正対象項目名】００２６
【補正方法】変更
【補正の内容】
【００２６】
Ｒ１、Ｒ２、Ｒ３、Ｒ５はそれぞれ独立に、オキシエチレンユニットとオキシプロピレンユニットとの−（ＣＨＲＣＨ２Ｏ）ｍＲ４ランダム共重合体であり、ここでｍ＝１０〜５００、ランダム共重合体内でのオキシエチレンの量は約６０％〜１００％であり、ランダム共重合体内のオキシプロピレンの量は０％〜約４０％であり、
Ｒ４＝Ｈ、メチル、Ｃ２〜約Ｃ６のアルキル、または約Ｃ６〜約Ｃ１０のアリール、
Ｍ＝Ｈ、アルカリ金属、アルカリ土類金属、アンモニウム、アミン、トリエタノールアミン、メチル、またはＣ２〜約Ｃ６のアルキル、
ａ＝０〜約０．８、
ｂ＝約０．２〜約１．０、
ｃ＝０〜約０．５、
ｄ＝０〜約０．５、そして
ａ、ｂ、ｃ、およびｄは、各ユニットのモル分率を表わし、ａ、ｂ、ｃ、およびｄの合計は１．０である；
【手続補正６】
【補正対象書類名】明細書
【補正対象項目名】００２９
【補正方法】変更
【補正の内容】
【００２９】
Ｒ２、Ｒ３は、それぞれ独立に、一般式−（ＣＨ（Ｒ１）ＣＨ２Ｏ）ｍＲ４の、オキシエチレンユニットとオキシプロピレンユニットのランダム共重合体であり、ここでｍ＝１０〜５００、ランダム共重合体内のオキシエチレンの量は約６０％〜１００％、ランダム共重合体内のオキシプロピレンの量は０％〜約４０％であり、
Ｒ４＝Ｈ、メチル、またはＣ２〜Ｃ８アルキル、
Ｒ５＝Ｃ１〜Ｃ１８アルキルまたはＣ６〜Ｃ１８アルキルアリール、
Ｍ＝アルカリ金属、アルカリ土類金属、アンモニア、アミン、モノエタノールアミン、ジエタノールアミン、トリエタノールアミン、モルホリン、イミダゾール、
ａ＝０．０１〜０．８、
ｂ＝０．２〜０．９９、
ｃ＝０〜０．５、そして
ａ、ｂ、ｃは各ユニットのモル分率を表わし、ａ、ｂ、およびｃの合計は１である；
【手続補正７】
【補正対象書類名】明細書
【補正対象項目名】００３３
【補正方法】変更
【補正の内容】
【００３３】
Ｒ５は、Ｃ２−８アルキレン根基であり、
Ｒ６は、Ｃ１−２０アルキル、Ｃ６−９シクロアルキルおよびフェニルからなる群から選択され、
ｌ、ｘ、およびｚは１〜１００までの数、
ｙは０〜１００、
ｍは２〜１０００、
ｘ：（ｙ＋ｚ）の比は１：１０〜１０：１の間であり、ｙ：ｚの比は、５：１〜１：１００の間である；
【手続補正８】
【補正対象書類名】明細書
【補正対象項目名】００３５
【補正方法】変更
【補正の内容】
【００３５】
ここで、Ｍは、水素原子、一価もしくは二価の金属陽イオン、アンモニウムイオンまたは有機アミン残基であり、ａは１、またはＭが二価金属陽イオンのときにはａは１／２であり、
Ｘは−ＯＭａ、
−Ｏ−（ＣｍＨ２ｍＯ）ｎ−Ｒ１ただしＲ１は水素原子、１〜２０の炭素原子を含む脂肪族炭化水素根基、５〜８の炭素原子を含む脂環式炭化水素根基または任意選択でヒドロキシル、カルボキシル、Ｃ１−１４アルキル、または６〜１４の炭素原子を含むスルホン基置換アリール根基であり、ｍは２〜４、そしてｎは０〜１００、
−ＮＨＲ２、−Ｎ（Ｒ２）２またはその混合物であり、ここでＲ２＝Ｒ１または−ＣＯ−ＮＨ２であり；
Ｙは酸素原子または−ＮＲ２である；
【手続補正９】
【補正対象書類名】明細書
【補正対象項目名】００３６
【補正方法】変更
【補正の内容】
【００３６】
ｉｉ）１〜８９モル％の一般式４の成分：
【化９】
2006511418.tif 000020
式中、Ｒ３は水素原子または１〜５の炭素原子を含む脂肪族炭化水素根基であり、ｐは０〜３、Ｒ１は水素、１〜２０の炭素原子を含む脂肪族炭化水素根基、５〜８の炭素原子を含む脂環式炭化水素根基、または任意選択でヒドロキシル、カルボキシル、Ｃ１−１４アルキル、または６〜１４の炭素原子を含むスルホン基置換アリール根基であり、ｍは２〜４、そしてｎは０〜１００である、および
【手続補正１０】
【補正対象書類名】明細書
【補正対象項目名】００３８
【補正方法】変更
【補正の内容】
【００３８】
式中、Ｓは水素原子または−ＣＯＯＭａもしくは−ＣＯＯＲ５、Ｔは−ＣＯＯＲ５、−Ｗ−Ｒ７、−ＣＯ−［−ＮＨ−（ＣＨ２）３）−］ｓ−Ｗ−Ｒ７、−ＣＯ−Ｏ−（ＣＨ２）ｚ−Ｗ−Ｒ７、一般式：
【化１１】
2006511418.tif 000021
の根基、または−（ＣＨ２）ｚ−Ｖ−（ＣＨ２）ｚ−ＣＨ＝ＣＨ−Ｒ１、あるいはＳが−ＣＯＯＲ５もしくは−ＣＯＯＭａのとき、Ｕ１が−ＣＯ−ＮＨＭ−、−Ｏ−または−ＣＨ２Ｏ、Ｕ２が−ＮＨ−ＣＯ−、−Ｏ−または−ＯＣＨ２、Ｖが−Ｏ−ＣＯ−Ｃ６Ｈ４−ＣＯ−Ｏ−またはＷ、そしてＷが、
【化１２】
2006511418.tif 000022
であり、
【手続補正１１】
【補正対象書類名】明細書
【補正対象項目名】００３９
【補正方法】変更
【補正の内容】
【００３９】
Ｒ４は水素原子またはメチル根基、Ｒ５は３〜２０の炭素原子を含む脂肪族炭化水素根基、５〜８の炭素原子を含む脂環式炭化水素根基、または６〜１４の炭素原子を含むアリール根基であり、Ｒ６＝Ｒ１または
【化１３】
2006511418.tif 000023
であり、
【手続補正１２】
【補正対象書類名】明細書
【補正対象項目名】００４２
【補正方法】変更
【補正の内容】
【００４２】
ここでＸは、−ＯＭａ、
−Ｏ−（ＣｍＨ２ｍＯ）ｎ−Ｒ１ただしＲ１は水素原子、１〜２０の炭素原子を含む脂肪族炭化水素根基、５〜８の炭素原子を含む脂環式炭化水素根基または任意選択でヒドロキシル、カルボキシル、Ｃ１−１４アルキル、または６〜１４の炭素原子を含むスルホン基置換アリール根基であり、ｍは２〜４、そしてｎは０〜１００である、
−ＮＨ−（ＣｍＨ２ｍＯ）ｎ−Ｒ１、
−ＮＨＲ２、−Ｎ（Ｒ２）２またはその混合物であり、ここでＲ２＝Ｒ１または−ＣＯ−ＮＨ２である、そして
ここでＹは酸素原子または−ＮＲ２である；
【手続補正１３】
【補正対象書類名】明細書
【補正対象項目名】００４４
【補正方法】変更
【補正の内容】
【００４４】
ここでＲ１は、−ＯＭａ、または
−Ｏ−（ＣｍＨ２ｍＯ）ｎ−Ｒ２ただしＲ２は水素原子、Ｃ１―２０脂肪族炭化水素根基、Ｃ５−８脂環式炭化水素根基または任意選択で［−ＣＯＯＭａ、−（ＳＯ３）Ｍａ、および−（ＰＯ３）Ｍａ２］からなる群から選択される少なくとも１種によって置換されているＣ６−１４アリールである、
ｍは２〜４、
ｎは０〜２００であり、
【手続補正１４】
【補正対象書類名】明細書
【補正対象項目名】００４５
【補正方法】変更
【補正の内容】
【００４５】
ｉｉ）０．５〜８０モル％の、式８の構造ユニット：
【化１７】
2006511418.tif 000024
ここで、Ｒ３はＨまたはＣ１−５脂肪族炭化水素、
ｐは０〜３、
Ｒ２は、Ｈ、Ｃ１−２０脂肪族炭化水素、Ｃ５−８脂環式炭化水素、または［−ＣＯＯＭａ、（ＳＯ３）Ｍａ、および−（ＰＯ３）Ｍａ２］からなる群から選択される少なくとも１種によって置換されている、Ｃ６−１４アリールであり、
ｍは２〜４、
ｎは１〜２００；
【手続補正１５】
【補正対象書類名】明細書
【補正対象項目名】００４７
【補正方法】変更
【補正の内容】
【００４７】
ここで、Ｒ４はＨ、任意選択で少なくとも１種のヒドロキシル基で置換されているＣ１−２０脂肪族炭化水素、−（ＣｍＨ２ｍＯ）ｎ−Ｒ２、−ＣＯ−ＮＨ−Ｒ２、Ｃ５−８脂環式炭化水素、または任意選択で［−ＣＯＯＭａ、−（ＳＯ３）Ｍａ、および−（ＰＯ３）Ｍａ２］からなる群から選択される少なくとも１つのメンバーによって置換されたＣ５−８アリールであり；
ＭはＨ、一価金属陽イオン、二価金属陽イオン、アンモニウムイオンまたは有機アミン；
ａは、Ｍが二価金属陽イオンのときには１／２、Ｍが一価金属陽イオンのときには１であり、
Ｒ２はＨ、Ｃ１−２０脂肪族炭化水素、Ｃ５−８脂環式炭化水素、または任意選択で［−ＣＯＯＭａ、−（ＳＯ３）Ｍａ、および−（ＰＯ３）Ｍａ２］からなる群から選択される少なくとも１種で置換されている、Ｃ６−１４アリールであり、
ｍは２〜４、
ｎは１〜２００である；
【手続補正１６】
【補正対象書類名】明細書
【補正対象項目名】００４８
【補正方法】変更
【補正の内容】
【００４８】
ｉｖ）１〜９０モル％の、式１０の構造ユニット：
【化１９】
2006511418.tif 000025
式中、Ｒ５はメチル基、またはメチレン基であり、Ｒ５は、Ｒ７と共に、１個または２個以上の５〜８員環を形成し、
Ｒ６はＨ、メチル、またはエチル、
Ｒ７は、Ｈ、Ｃ１−２０脂肪族炭化水素、任意選択で［−ＣＯＯＭａ、−（ＳＯ３）Ｍａ、および−（ＰＯ３）Ｍａ２］からなる群から選択される少なくとも１種で置換されているＣ６−１４アリール、Ｃ５−８脂環式炭化水素、−ＯＣＯＲ４、−ＯＲ４、または−ＣＯＯＲ４であり、Ｒ４はＨ、任意選択で少なくとも１つの−ＯＨで置換されているＣ１−２０脂肪族炭化水素、−（ＣｍＨ２ｍＯ）ｎ−Ｒ２、−ＣＯ−ＮＨ−Ｒ２、Ｃ５−８脂環式炭化水素、または任意選択で［−ＣＯＯＭａ、−（ＳＯ３）Ｍａ、−（ＰＯ３）Ｍａ２］からなる群から選択される１種で置換されているＣ６−１４アリール残基である。
【手続補正１７】
【補正対象書類名】明細書
【補正対象項目名】００４９
【補正方法】変更
【補正の内容】
【００４９】
式（ｅ）において、用語「誘導された（derived）」とは、誘導体一般を指すものではなく、分散剤特性と整合性があり、グラフト重合体を破壊しない、オリゴアルキレングリコール類、ポリアルコール類、ポリオキシアルキレンアミン類、およびポリアルキレングリコール類の任意のポリカルボン酸／ポリカルボキシル塩側鎖誘導体を指すものである。
６〜１４の炭素原子を含む、式（ｊ）の任意選択で置換されるアリールにおける好ましい置換基は、ヒドロキシル基、カルボキシル基、Ｃ１−１４アルキル基、またはスルホナート基である。
【手続補正１８】
【補正対象書類名】明細書
【補正対象項目名】００５１
【補正方法】変更
【補正の内容】
【００５１】
ペーストは、水硬セメント結合剤単独またはフライアッシュ、シリカヒューム、仮焼クレー（calcined clay）、または高炉スラグなどのポゾランとの組合せと、水とからなる混合物として定義される。モルタルは、追加で細骨材を含むペーストとして定義される。コンクリートは、さらに粗骨材を含む。
アミン可溶化剤は、水不溶性脱泡剤およびセメント組成物用分散剤と混ぜ合わせて、セメント組成物用の混和剤を形成することができる。アミン可溶化剤と水不溶性脱泡剤およびセメント組成物用分散剤との組合せによって、分散剤と脱泡剤との間にほとんど層分離がないことにおいて、経時的に安定な混和剤が得られる。
【手続補正１９】
【補正対象書類名】明細書
【補正対象項目名】００６１
【補正方法】変更
【補正の内容】
【００６１】
ある特定の態様においては、エトキシ化エーテルアミン類は次の組成を有する。すなわち、Ｅ１４−２のＲは、分枝状Ｃ１０Ｈ２１（イソ（２−ヒドロキシエチル）イソデシルオキシプロピルアミン）であり、Ｅ１４−５のＲは、分枝状Ｃ１０Ｈ２１（ポリ（５）オキシエチレンイソデシルオキシプロピルアミン）、Ｅ１７−２のＲは、分枝状Ｃ１３Ｈ２７（ビス（２−ヒドロキシエチル）イソトリデシルオキシプロピルアミン）、Ｅ１７−５のＲは、分枝状Ｃ１３Ｈ２７（ポリ（５）オキシエチレンイソトリデシルオキシプロピルアミン）、Ｅ１９−２のＲは、Ｃ１２Ｈ２５／Ｃ１５Ｈ３１（ビス（２−ヒドロキシエチル）線状Ｃ１２〜１５アルキルオキシプロピルアミン）、Ｅ２２−２、Ｅ−２２２０−２およびＥ１８−２のＲは、Ｃ１８Ｈ２７（ビス（２−ヒドロキシエチル）オクタデシルアミン（＆５、１５モル付加物））、Ｅ−Ｓ−２のＲは、オレイン酸／リノール酸（ビス−（２−ヒドロキシエチル）ソーヤアミン（＆１５モル付加物））（Oleic/Linoleic (bis-(2-hydroxyethyl) soya amine (&15 mole adduct))）、Ｅ−Ｔ−２のＲは、ステアリン酸／オレイン酸（ビス−（２−ヒドロキシエチル）タローアミン（＆５、１５モル付加物））である。
一態様においては、アミン可溶化剤のモル重量は、約１００〜約１０００である。
【手続補正２０】
【補正対象書類名】明細書
【補正対象項目名】００６５
【補正方法】変更
【補正の内容】
【００６５】
混和剤中に存在するアミン可溶化剤の量は、少なくとも、安定な溶液を得るのに十分な量である。好ましくは、混和剤中に存在するアミン可溶化剤の量は、乾燥固体の重量に基づいて、約０．０２％〜約６０％である。好ましくは、セメント組成物中に存在するアミン可溶化剤の量は、セメント材料の乾燥重量に基づいて、主活性成分が約０．０００１％〜約０．２％の範囲である。
【手続補正２１】
【補正対象書類名】明細書
【補正対象項目名】００６７
【補正方法】変更
【補正の内容】
【００６７】
混和剤中に存在する酸の量は、少なくとも、酸活性化水溶性アミン塩を形成するのに十分な量である。好ましくは、混和剤中に存在する酸の量は、乾燥固体の重量に基づいて０〜約２５％である。好ましくは、セメント状混合物中に存在する酸の量は、セメント材料の乾燥重量に基づいて、主活性成分が０〜約２％である。いくつかの態様においては、酸活性化水溶性アミン塩を形成するのに使用する酸性媒体は、分散剤によって提供される。
アミン可溶化剤と不溶性脱泡剤の重量比は、約０．２５：１〜約５：１の範囲である。
【手続補正２２】
【補正対象書類名】明細書
【補正対象項目名】００６８
【補正方法】変更
【補正の内容】
【００６８】
セメント組成物中の空気含有量を制御するのに有用な、水不溶性脱泡剤の例としては、それに限定はされないが、ミネラル油もしくは植物油を基剤とする化学物質、脂肪類および油類、脂肪酸エステル類、−ＯＨ（ヒドロキシル）官能性を有する任意の化学物質（例えば、アルコール類、特に脂肪アルコール類）、エーテル化合物類、リン酸エステル類、シリコーン、ポリオキシアルキレン類、エチレンオキシドおよび／またはプロピレンオキシド部分を含む重合体類、液体炭化水素類、およびアセチレン化合物がある。
セメント組成物における空気含有量を制御するのに有用な水不溶性脱泡剤の好適な例としては、ＤＹＮＯＬ（登録商標）６０４、ＳＵＲＦＹＮＯＬ（登録商標）４４０、ＳＵＲＦＹＮＯＬ（登録商標）１０４、ＳＵＲＦＹＮＯＬ（登録商標）２５０２、ＳＵＲＦＹＮＯＬ（登録商標）４２０、ＳＵＲＦＹＮＯＬ（登録商標）ＤＦ−７５、ノニルフェノール、エトキシ化ノニルフェノール、リン酸トリブチル、リン酸トリイソブチル、およびポリプロピレンオキシドがある。
【手続補正２３】
【補正対象書類名】明細書
【補正対象項目名】００７４
【補正方法】変更
【補正の内容】
【００７４】
抑制混和剤、または遅延凝結混和剤は、コンクリートの凝結を抑制（retard）、遅延（delay）、または減速（slow）するのに使用される。これらは、初期バッチ分け時点または水和プロセスが始まった後のある時点で、コンクリートミックスに添加することができる。抑制剤は、高温天候がコンクリートの凝結に与える促進硬化を相殺するために、あるいは困難な施工状況が発生するとき、または施工現場への配送の問題が発生するときに、コンクリートまたはグラウトの初期凝結を遅延させるため、あるいは特殊仕上げ工程のための時間を与えるため、あるいは作業日の終わりに残ったコンクリートの回収を支援するために使用される。ほとんどの抑制剤は、また、減水剤としても作用するとともに、コンクリート中にいくらかの空気を連行するのに使用することもできる。本発明の混和剤に使用される、抑制剤としては、それに限定はされないが、オキシ−ボロン（oxy-boron）化合物、リグニン、ポリリン酸、カルボン酸、ヒドロキシカルボン酸、ポリカルボン酸、ヒドロキシル化カルボン酸、フマル酸、イタコン酸、マロン酸、ホウ酸、グルコン酸、および酒石酸、リグノスルホナート類、アスコルビン酸、イソアスコルビン酸、スルホン酸−アクリル酸共重合体、およびそれらの対応する塩、ポリヒドロキシシラン、ポリアクリルアミド、炭水化物およびそれらの混合物がある。抑制剤の実証例は、本明細書に参照により組み入れてある、米国特許第５，４２７，６１７号および第５，２０３，９１９号に記載されている。本発明での使用に特に好適な、抑制剤のさらに別の例としては、オハイオ州クリーブランドのMaster Builders Inc.によりＤＥＬＶＯ（登録商標）の商標で販売されている、水和制御混和剤がある。
【手続補正２４】
【補正対象書類名】明細書
【補正対象項目名】００８７
【補正方法】変更
【補正の内容】
【００８７】
制御された空気含有量のセメント組成物を形成することが可能であり、それは、セメント材料、水、水不溶性脱泡剤、セメント組成物用分散剤、および水不溶性脱泡剤を可溶化するアミン可溶化剤を含む。このセメント材料には、細骨材、粗骨材、ポゾラン、（捕捉されるか、または意図的に連行した）空気、仮焼クレー、および顔料を含めることができる。
細骨材は、天然砂または人工砂などの、第４号篩（ＡＳＴＭ  Ｃ１２５およびＡＳＴＭ  Ｃ３３）を通過する材料である。粗骨材は、シリカ、水晶、破砕丸大理石、ガラス球、花崗岩、石灰石、方解石（calcite）、長石（feldspar）、沖積砂（alluvial sands）、またはその他任意の耐久性のある骨材、およびそれらの混合物などの、第４号篩（ＡＳＴＭ  Ｃ１２５およびＡＳＴＭ  Ｃ３３）に保持される材料である
【手続補正２５】
【補正対象書類名】明細書
【補正対象項目名】０１０２
【補正方法】変更
【補正の内容】
【０１０２】
表６は、Ｍｉｒｃｏ−Ａｉｒ混和剤と、小量のポリカルボキシレート分散剤とを使用する、空気連行混合物を示す。セメント重量に基づき０．００３２重量％で脱泡剤だけの添加を、アミン可溶化剤と脱泡剤の１：１比での組合せの添加と比較して、これらの実施例において、各成分は、混合順序の最初にセメント状混合物に添加した。
【手続補正２６】
【補正対象書類名】明細書
【補正対象項目名】０１０４
【補正方法】変更
【補正の内容】
【０１０４】
【表７】
2006511418.tif 000026
【手続補正２７】
【補正対象書類名】明細書
【補正対象項目名】０１０５
【補正方法】変更
【補正の内容】
【０１０５】
【表８】
2006511418.tif 000027